КИРПИЧНАЯ ГЛАЗУРЬ
BRICK GLAZE

Изобретение относится к промышленности строительных материалов и касается составов глазурей для нанесения на керамический кирпич.
Известна кирпичная глазурь, содержащая, вес.ч.: глина 100; мед 10; свинцовый глет 57; пиролюзит 8 [1].
Задача изобретения состоит в повышении морозостойкости глазури.
Технический результат достигается тем, что кирпичная глазурь, включающая глину, мел, свинцовый глет, пиролюзит, дополнительно содержит циркон и поташ при следующем соотношении компонентов, вес.ч.: глина, 1-2; мел 1-2; свинцовый глет 30-36; пиролюзит 1-2; циркон 20-26; поташ 6-8.
Глазурь получают следующим образом.
Подготавливают и дозируют компоненты, например, согласно любому выбранному из таблицы составу.
Компоненты
Содержание, вес.ч.
1
2
3
Глина
1
1,5
2
Мел
1
1,5
2
Свинцовый глет
30
33
36
Пиролюзит
2
1,5
1
Циркон
20
23
26
Поташ
8
7
6
Морозостойкость, циклы
40-45
40-45
40-45
Берут, например, 1 кг глины (используемой в производстве кирпича, подлежащего глазурованию), 1 кг мела, 30 кг свинцового глета, 2 кг пиролюзита, 20 кг циркона, 8 кг поташа. Компоненты подвергают помолу до полного прохождения через сетку 014 и сплавляют. Расплав гранулируют в воду. Полученный гранулят размалывают до полного прохождения через сетку 008.
Подготавливают глазурную суспензию с влажностью 45-47%. Суспензию наносят в виде тонкого слоя на поверхность отформованного, высушенного до влажности 2-5% кирпича, сушат и направляют на обжиг, который проводят при температуре 950-1050°С.
Глазурь образует экологически безопасное стекловидное покрытие, прочно удерживающееся на поверхности керамического кирпича.
Источник информации
1. Гехт Г. Керамика / Пер. с нем. - Л. - М.: Главная редакция химической литературы, 1938. - С.177.